(57)【要約】【課題】電子カセッテに対して強固に粘着すると共に容易に剥離交換可能であり、しかも、被写体に対して不快感を与えることなく、十分な緩衝機能を備えた電子カセッテ用緩衝材を提供する。【解決手段】柔軟性を有するゲルシートからなる粘着層１１の一方の面に、該粘着層１１の柔軟性を抑制するゲルシートからなる表皮層１２を設けた。表皮層１２は、粘着層１１よりも高硬度のゲルシートであることが好ましく、粘着層１１のショアＡ硬度が０〜５であり、表皮層１２のショアＡ硬度が３０〜６０であることが更に好ましい。また、表皮層１２は、非粘着性又は粘着層１１よりも低粘着性のゲルシートであることも好ましい。【選択図】図１
2014163904.tif 000002
【特許請求の範囲】
【請求項１】
柔軟性を有するゲルシートからなる粘着層の一方の面に、該粘着層の柔軟性を抑制するゲルシートからなる表皮層を設けたことを特徴とする電子カセッテ用緩衝材。
【請求項２】
前記表皮層は、前記粘着層よりも高硬度のゲルシートであることを特徴とする請求項１記載の電子カセッテ用緩衝材。
【請求項３】
前記粘着層のショアＡ硬度が０〜５であり、
前記表皮層のショアＡ硬度が３０〜６０であることを特徴とする請求項２記載の電子カセッテ用緩衝材。
【請求項４】
前記表皮層は、非粘着性又は前記粘着層よりも低粘着性のゲルシートであることを特徴とする請求項１、２又は３記載の電子カセッテ用緩衝材。
【請求項５】
前記表皮層の厚みは、緩衝材全体の厚みの半分以下であることを特徴とする請求項１〜４のいずれかに記載の電子カセッテ用緩衝材。
【請求項６】
前記表皮層及び前記粘着層は、同材質のゲルシートであることを特徴とする請求項１〜５のいずれかに記載の電子カセッテ用緩衝材。
【請求項７】
前記表皮層及び前記粘着層の材質は、ウレタン樹脂であることを特徴とする請求項６記載の電子カセッテ用緩衝材。
【請求項８】
前記表皮層は透明又は半透明であり、前記表皮層と前記粘着層との間に、撮影位置確認用のマーカーが形成されていることを特徴とする請求項１〜７のいずれかに記載の電子カセッテ用緩衝材。
【発明の詳細な説明】
【技術分野】
【０００１】
本発明は電子カセッテ用緩衝材に関し、詳しくは、電子カセッテに対して強固に粘着すると共に容易に剥離交換可能であり、しかも、被写体に対して不快感を与えることなく、十分な緩衝機能を備えた電子カセッテ用緩衝材に関する。
【背景技術】
【０００２】
近年、放射線撮影の分野においては、筐体に放射線検出パネルを内装し、この放射線検出パネルによって検出された放射線画像を画像データとして記憶する構成を備えた電子カセッテが用いられている。
【０００３】
このような電子カセッテは、内部の放射線検出パネルを、炭素繊維強化プラスチック（以下、ＣＦＲＰという。）からなる筐体や保護パネルによって保護している。その理由としては、ＣＦＲＰは金属に比べて放射線透過性が高いため、放射線画像の乱れが少なく、画像診断に対する信頼性が高いこと、ＣＦＲＰは剛性が高いため、被写体の体重が負荷した場合においても撓みや歪み等の変形が小さく、放射線検出パネルに撓みや歪みによる応力が掛かることを防ぐことができること、更に、ＣＦＲＰは軽量であるため、電子カセッテを軽量化でき、持ち運びが容易であること等が挙げられる。
【０００４】
しかし、ＣＦＲＰは剛性が高いために、横臥する被写体（被検者）と接すると不快感を与える問題がある。また、放射線検出パネルは衝撃に弱いため、衝突や落下に耐え得る耐衝撃性が求められるものの、ＣＦＲＰは衝撃吸収性が低く、放射線検出パネルに耐衝撃性を付与することができないという問題がある。
【０００５】
このため従来では、電子カセッテに緩衝材を設け、被写体の不快感低減や衝撃吸収を図ることが試みられている（特許文献１、２）。
【０００６】
このような緩衝材としては、シリコーン樹脂や低反発フォームの他、ゲルシートやゴム、発泡スチロール、スポンジ等が用いられており、接着剤や両面テープ、面状ファスナー等によって電子カセッテに固着するようになっている。
【先行技術文献】
【特許文献】
【０００７】
【特許文献１】特開２０１２−１３２７０３号公報
【特許文献２】特開２０１２−１２３００５号公報
【発明の概要】
【発明が解決しようとする課題】
【０００８】
一般に緩衝材は、電子カセッテに比べて耐用年数が短いため、定期的に交換する必要がある。しかし、従来のように緩衝材を接着剤や両面テープで電子カセッテに固着させる場合、緩衝材の交換作業が不可能又は煩雑となる問題がある。
【０００９】
また、緩衝材を面状ファスナーによって電子カセッテに固着させる場合、緩衝材の交換については比較的容易になると考えられるが、電子カセッテの表面及び緩衝材の裏面に面状ファスナーを取り付ける必要があり、製造工数が増えてコスト高の原因となると共に、緩衝材の表面において面状ファスナー設置部位が部分的に凸状となり、かえって被写体に不快感を与えてしまう問題がある。
【００１０】
被写体に与える不快感を低減する目的では、一般に、緩衝材として比較的緩衝効果の大きなスポンジ等の多孔性の緩衝材を用いればよいと考えられるが、電子カセッテ用緩衝材に求められる別の機能として放熱性があり、多孔性の緩衝材はこの放熱性が低い問題がある。すなわち、電子カセッテは内部にバッテリを備えており発熱が大きい一方で、内部の放射線検出パネルは熱に弱いため、放熱性が必要となるが、一般にＣＦＲＰは放熱性が高いものの、スポンジ等の多孔性の緩衝材は放熱性が低いことから、電子カセッテ全体の放熱を妨げてしまう問題がある。
【００１１】
また、電子カセッテの表面には、通常、撮影位置を目視確認するためのマーカーが設けられているが、通常、スポンジ等の多孔性の緩衝材は不透明であるため、これをマーカーの表面に設けると、マーカーを目視することができなくなる問題もある。
【００１２】
一方、ゲルシートからなる緩衝材は、多孔質でなく透明性も良好であることから、上記の問題を解消でき、しかも、ゲルシートは粘着性を有するため、その粘着性を利用することにより、別途の固着部材を用いることなく、その粘着性を利用して電子カセッテに対して剥離可能に貼着できることから、電子カセッテに緩衝機能を付与する上では適材であると考えられる。
【００１３】
ゲルシートの粘着性を利用して貼着する場合、その粘着性をある程度強くする必要がある。粘着性の低いゲルシートでは、電子カセッテとの密着性も低下するため、自己の粘着性のみでは貼着できないか、又は、貼着できたとしても、被写体と接した際にずれや剥離を引き起こしてしまうと共に、粘着性の低いゲルシートは柔軟性が悪く、緩衝機能にも劣るためである。
【００１４】
しかしながら、被写体と接した際のずれや剥離を防止するために、高粘着性のゲルシートを用いると、柔軟になりすぎて形状保持性が悪化し、被写体と接した際に過度に形状変化してしまうことにより、かえって被写体に違和感、不快感を与える問題が大きい。
【００１５】
しかも、被写体の皮膚や衣服とも粘着してしまうことにより、被写体にベタツキ感を与え、極めて使用感が悪いものとなってしまう。また、ほこり等の異物も付着し易く、一度付着すると除去し難いことから、衛生面でも問題がある。
【００１６】
そこで、本発明は、電子カセッテに対して強固に粘着すると共に容易に剥離交換可能であり、しかも、被写体に対して不快感を与えることなく、十分な緩衝機能を備えた電子カセッテ用緩衝材を提供することを課題とする。
【００１７】
本発明の他の課題は、以下の記載により明らかとなる。
【課題を解決するための手段】
【００１８】
上記課題は、以下の各発明によって解決される。
【００１９】
１．柔軟性を有するゲルシートからなる粘着層の一方の面に、該粘着層の柔軟性を抑制するゲルシートからなる表皮層を設けたことを特徴とする電子カセッテ用緩衝材。
【００２０】
２．前記表皮層は、前記粘着層よりも高硬度のゲルシートであることを特徴とする前記１記載の電子カセッテ用緩衝材。
【００２１】
３．前記粘着層のショアＡ硬度が０〜５であり、
前記表皮層のショアＡ硬度が３０〜６０であることを特徴とする前記２記載の電子カセッテ用緩衝材。
【００２２】
４．前記表皮層は、非粘着性又は前記粘着層よりも低粘着性のゲルシートであることを特徴とする前記１、２又は３記載の電子カセッテ用緩衝材。
【００２３】
５．前記表皮層の厚みは、緩衝材全体の厚みの半分以下であることを特徴とする前記１〜４のいずれかに記載の電子カセッテ用緩衝材。
【００２４】
６．前記表皮層及び前記粘着層は、同材質のゲルシートであることを特徴とする前記１〜５のいずれかに記載の電子カセッテ用緩衝材。
【００２５】
７．前記表皮層及び前記粘着層の材質は、ウレタン樹脂であることを特徴とする前記６記載の電子カセッテ用緩衝材。
【００２６】
８．前記表皮層は透明又は半透明であり、前記表皮層と前記粘着層との間に、撮影位置確認用のマーカーが形成されていることを特徴とする前記１〜７のいずれかに記載の電子カセッテ用緩衝材。
【発明の効果】
【００２７】
本発明によれば、電子カセッテに対して強固に粘着すると共に容易に剥離交換可能であり、しかも、柔軟性を有するゲルシートからなる粘着層の一方の面に、該粘着層の柔軟性を抑制するゲルシートからなる表皮層を設けたので、粘着層として高粘着性のゲルシートを用いても、表皮層がその柔軟性を抑制するように機能して緩衝材に形状保持性を与え、被写体と接した際に過度に形状変化してしまうことがなく、十分な緩衝機能を持ちながらも、被写体に違和感、不快感を与えることがない。
【００２８】
すなわち、本発明によれは、粘着層の機能と表皮層の機能とが有機的に結合することにより、表皮層の表面が適度に弾性変形して、被写体に対して不快感を与えることなく、十分な緩衝作用を示すと共に、電子カセッテに対して容易に剥離可能に貼着することができるようになる。
【図面の簡単な説明】
【００２９】
【図１】電子カセッテ用緩衝材の一例を示す断面図
【図２】電子カセッテ用緩衝材の他の一例を示す断面図
【図３】電子カセッテ用緩衝材を電子カセッテの保護パネルの表面に貼着する様子を示す斜視図
【図４】電子カセッテ用緩衝材を電子カセッテの保護パネルの表面に貼着した状態を示す斜視図
【図５】電子カセッテ用緩衝材を設けた電子カセッテの一例を示す断面図
【図６】電子カセッテ用緩衝材の更に他の一例を示す断面図
【図７】図６に示す電子カセッテ用緩衝材を保護パネルの表面に貼着する様子を示す斜視図
【発明を実施するための形態】
【００３０】
以下、本発明の実施の形態について説明する。
【００３１】
（全体構成）
図１、図２はそれぞれ本発明に係る電子カセッテ用緩衝材の一例を示す断面図である。
【００３２】
電子カセッテ用緩衝材（以下、単に緩衝材という。）１は、柔軟性を有するゲルシートからなる粘着層１１と、この粘着層１１の一方の面に設けられたゲルシートからなる表皮層１２とが一体に積層された２層構造の積層シートによって構成されている。
【００３３】
粘着層１１は、ゲルシートそれ自体が発現する粘着性を有し、緩衝材１として使用される際に電子カセッテに接する層であり、緩衝材１に電子カセッテに対して剥離可能に貼着可能となる機能を付与している。このため、従来のように、固着のために接着剤や両面テープ、面状ファスナー等を用いる必要はなく、しかも、単に粘着層１１が有する粘着性によって電子カセッテに対して粘着するだけであるため、容易に剥離可能であり、緩衝材１の交換作業も極めて簡便となる。
【００３４】
また、電子カセッテの表面に対してその全面で粘着し、密着性の高い貼着が可能である。このため、電子カセッテから緩衝材１への熱伝達性も良好となり、電子カセッテ全体の放熱を妨げるおそれはない。
【００３５】
一方、表皮層１２は、緩衝材１として電子カセッテに貼着された際に外面に露出することで、被写体（被検者）と接する層であり、粘着層１１の一方の面に一体に積層されることにより、緩衝材１全体として、この粘着層１１が有する柔軟性を抑制するように機能している。
【００３６】
従って、強固な貼着のために粘着層１１として高粘着性で柔軟性の高いゲルシートを使用しても、表皮層１２がその柔軟性を適度に抑制し、緩衝材１全体としての形状保持性を維持することができる。これにより、緩衝材１は、表皮層１２側から被写体の体重が負荷しても、過度に形状変化してしまうことが抑制され、被写体に違和感や不快感を与えることはなくなる。
【００３７】
しかも、被写体と接する表皮層１２の下層に柔軟性を有する粘着層１１が積層されているため、被写体の体重が負荷した際、粘着層１１の過度の変形が表皮層１２によって抑制されつつも、緩衝材１全体として適度に弾性変形することができ、被写体にソフトで快適な使用感を与えることができる。その上、衝突や落下に対する衝撃吸収作用も良好に発揮することができる。
【００３８】
すなわち、この緩衝材１は、粘着層１１の機能と表皮層１２の機能とが有機的に結合することにより、表皮層１２の表面が適度に弾性変形して、被写体に対して不快感を与えることなく、十分な緩衝作用を示すと共に、電子カセッテに対して容易に剥離可能に貼着することができるようになる。
【００３９】
（各層の材質）
粘着層１１、表皮層１２に用いられるゲルの材質は、衛生面を考慮して可塑剤や溶媒を含まないものであれば特に問わず、例えばウレタン樹脂、シリコーン樹脂、アクリル樹脂、ポリオレフィン樹脂等が挙げられる。中でも、耐摩耗性が良く、可塑剤を含まないでも柔軟性が良好であることからウレタン樹脂が好ましい。
【００４０】
粘着層１１と表皮層１２とは、同材質のゲルシートであってもよいし、それぞれ異材質のゲルシートであってもよい。しかし、接着層等を介在させることなく層間の密着性を良好にすることができる点で、粘着層１１と表皮層１２とは同材質のゲルシートであることが好ましく、粘着層１１と表皮層１２のいずれのゲルシートもウレタン樹脂であることがより好ましい。
【００４１】
なお、緩衝材１を構成する粘着層１１と表皮層１２のいずれの層にも、放射線の透過を阻害するような物質を含まないことはもちろんである。
【００４２】
（各層の粘着性及び硬度）
粘着層１１は、ゲルシートそれ自体が粘着性を有し、その自己の粘着性によって電子カセッテに対して強く粘着する。この粘着層１１は、表皮層１２に比較して低硬度のゲルシートであることが好ましい。
【００４３】
粘着層１１の具体的な硬度は、ショアＡ硬度が０〜５であることが好ましい。粘着層１１の硬度がこの範囲にあることにより、緩衝材１に電子カセッテに対する良好な粘着性を付与することができると共に、単に粘着するだけであるため、剥離も容易に可能となる。
【００４４】
一方の表皮層１２は、非粘着性又は粘着層１１よりも低粘着性であることが好ましい。ここでいう低粘着性とは、自己の粘着力のみでは粘着状態を維持することができず、重力によって容易に剥離する程度の粘着性を意味する。緩衝材１は、この表皮層１２が使用時に被写体と接する面となるため、被写体と接触した際に全く粘着することがないか、または、粘着しても弱い粘着性を示すだけであり、粘着してしまうことなく簡単に離すことができる。このため、被写体の皮膚や衣服と強く粘着するようなことはなく、不快感（皮膚や衣服へのベタツキ感）を与えるおそれはない。また、ほこり等の異物の付着も抑制でき、たとえ付着しても容易に拭き取り除去することができるため、衛生的である。
【００４５】
また、表皮層１２は、粘着層１１よりも高硬度のゲルシートであることが好ましい。表皮層１２が粘着層１１よりも高硬度であることにより、一方の面に柔軟で高粘着性を示す粘着層１１を有する緩衝材１であっても、その緩衝材１全体の形状保持性をより良好にすることができると共に、緩衝材１全体の取り扱い性も良好となる。
【００４６】
表皮層１２の具体的な硬度は、ショアＡ硬度が３０〜６０であることが好ましい。表皮層１２の硬度がこの範囲にあることにより、表皮層１２自体が硬質になることなく、粘着層１１に対してその柔軟性を抑制する機能を効果的に発揮すると同時に、粘着層１１の柔軟性と相俟って表皮層１２の感触をソフトなものとすることができる。しかも、表皮層１２の表面の感触をすべすべとしたものにすることができ、被写体に与える感触をより良好にすることができる。このような効果をより顕著なものとするため、表皮層１２のショアＡ硬度は４０〜５０の範囲とすることがより好ましい。
【００４７】
（各層の厚み）
緩衝材１の粘着層１１と表皮層１２の厚みの割合は、表皮層１２の厚みが、緩衝材１全体の厚みの半分以下となるようにすることが好ましい。相対的に低硬度で柔軟性の高い粘着層１１の方が表皮層１２よりも厚くなるため、緩衝材１としての緩衝効果を十分に発現することができると共に、表皮層１２側に接触した被写体に対して、その表皮層１２の下の粘着層１１の柔軟性によって適度にソフトで良好な感触を与えることができ、不快感低減効果及び衝撃吸収性も良好となる。
【００４８】
図１に示す緩衝材１は、表皮層１２の厚みよりも粘着層１１の厚みの方が大きくなるように形成されている。この場合、相対的に低硬度の粘着層１１の厚みの方が大きくなることから、緩衝材１としての緩衝効果を最も高くすることができる。しかも、接触した被写体に対して、表皮層１２によって過度の変形を抑制しつつ、最もソフトな感触を与えることができる。
【００４９】
一方、図２に示す緩衝材１は、粘着層１１の厚みと表皮層１２の厚みが等しくなるように形成されている。この場合、被写体に対する不快感低減効果及び緩衝効果は図１の態様に比べてやや劣るものの、表皮層１２が図１の態様に比べて厚くなることから、緩衝材１全体の機械的強度を高めることができ、耐用年数を長くすることができる効果がある。
【００５０】
なお、表皮層１２の厚みが緩衝材１全体の厚みの半分を超えるようになると、粘着層１１による緩衝効果は図１や図２の態様に比べて劣る傾向にあり、また、緩衝材１全体の柔軟性が低くなることから、被写体に対して十分な不快感低減効果が得られにくくなる。このため、被写体に対する不快感低減効果及び衝撃吸収性に優れる点で、図１及び図２の態様とすることが好ましく、特に図１に示す態様が最も好ましい。
【００５１】
緩衝材１全体の厚みは、一般に２〜２０ｍｍ、好ましくは４〜１０ｍｍとされる。各層１１、１２のそれぞれの厚みはこの範囲内で適宜設定されるが、図１に示す態様の緩衝材１を例に挙げれば、表皮層１２の厚みは０．２〜２ｍｍ、好ましくは０．４〜１．０ｍｍとし、残りを粘着層１１とすることである。
【００５２】
（緩衝材の製造方法）
緩衝材１を製造する方法は、ゲルシートを製造する適宜公知の方法を採用することができ、例えば遠心注型、圧縮成形、キャスト成形等を採用することができる。成形温度は一般に室温〜１００℃とされる。
【００５３】
粘着層１１と表皮層１２は、それぞれ別工程で製造した後に両者を積層してもよいし、例えば表皮層１２の一方の面に粘着層１１となる樹脂材料を塗布等することによって積層してもよい。層間の接着は、ゲルシートの材質同士の密着性によってなされる。
【００５４】
各層１１、１２を構成するゲルシートの硬度は、ウレタン樹脂の材料の変更や主剤と硬化剤の混合比を変更することによって調整することができる。
【００５５】
緩衝材１は、通常、粘着層１１の下面（表皮層１２と接する面と反対側の面）に不図示の剥離シートが貼着された状態とされる。そして、使用時にこの剥離シートを剥離して粘着層１１の粘着面を露出させた後、電子カセッテに対して粘着層１１の粘着性のみによって剥離可能に貼着される。
【００５６】
（緩衝材の適用構成）
図３及び図４は、ＣＦＲＰ製の保護パネル２３の表面（放射線検出パネルとは反対側の面）に対して緩衝材１を貼着する場合を例示している。この保護パネル２３は、電子カセッテに内装される放射線検出パネルを保護するための電子カセッテ構成部品である。
【００５７】
緩衝材１は保護パネル２３の表面と同一の矩形状に形成され、粘着層１１側が保護パネル２３の表面に対して位置合わせされた後、この粘着層１１の粘着性のみによって貼着される。
【００５８】
ここで、緩衝材１は不透明のものであってもよいが、図３に示すように保護パネル２３の表面に撮影位置を確認するためのマーカーＭが設けられている場合、粘着層１１、表皮層１２のいずれも顔料やフィラー等の透明性を阻害するような充填剤を含有することのない透明なゲルシートによって構成することが好ましい。これにより、緩衝材１を保護パネル２３の表面に貼着しても、図４に示すように、緩衝材１を透過してその下のマーカーＭを視認することができる。
【００５９】
また、全ての層を透明にするものに限らず、少なくともいずれかの層がマーカーＭの視認性を阻害しない程度に半透明とされていてもよい。
【００６０】
緩衝材１が貼着された保護パネル２３は、図５に示すように、電子カセッテ２の筐体２１に形成された開口２２から、少なくとも緩衝材１の表面（表皮層１２）が外部に露出するように装着される。筐体２１内には、保護パネル２３の裏面側に放射線検出パネル２４が配置されている。
【００６１】
このようにして構成される電子カセッテ２は、開口２２から緩衝材１の表皮層１２が露出するため、被写体と接した際、表皮層１２が粘着層１１の過度の変形を抑制しつつも適度に弾性変形し、被写体に対して不快感を与えることがなく、柔軟でソフトな使用感を与えることができる。また、電子カセッテ２は、緩衝材１の粘着層１１によって保護パネル２３に良好に密着しており、高い緩衝機能、衝撃吸収性が付与される。
【００６２】
（緩衝材の他の例）
図６は緩衝材１の更に他の一例を示す断面図である。
【００６３】
この緩衝材１は、緩衝材１自体に撮影位置を示すためのマーカーＭが設けられている。
【００６４】
マーカーＭは、表皮層１２と粘着層１１との間に設けられている。この場合、少なくとも表皮層１２を透明又は半透明とすることで、この表皮層１２側から内部のマーカーＭを容易に視認することができる。
【００６５】
このような緩衝材１は、図７に示すように、マーカーが形成されていない保護パネル２３に貼着することにより、マーカーＭ付きの緩衝機能を持った保護パネル２３を構成することができる。マーカーＭ自体は緩衝材１の表面に露出していないため、使用による摩耗等によって損傷する心配もない。
【００６６】
このように緩衝材１の内部にマーカーＭを形成する場合、表皮層１２の裏面（粘着層１１と接する面）に形成すればよいが、粘着層１１の表面（表皮層１２と接する面）に形成してもよい。
【００６７】
また、層間にはマーカーＭに加えて、その他の図形、文字等を設けることもできる。
【００６８】
なお、緩衝材１を貼着する対象は、以上説明した電子カセッテ２の保護パネル２３に限らず、電子カセッテ２の筐体２１であってもよい。
【実施例】
【００６９】
（実施例１）
図１に示すように、表皮層の厚みの方が粘着層の厚みよりも小さい緩衝材を、以下の方法により製造した。
【００７０】
＜製造方法＞
粘着層をなすウレタン原料（主剤と硬化剤の混合物）を遠心成形機に投入して、温度１００℃、回転数１０００ｒｐｍの条件で硬化させた。次いで、表皮層をなすウレタン原料を所定量投入して同様の条件で硬化させ、粘着層の片面に表皮層が積層された緩衝材を得た。
【００７１】
得られた緩衝材の全体の厚みは２．５ｍｍであり、そのうち表皮層の厚みは０．５ｍｍであった。
【００７２】
また、各層の硬度を、ＪＩＳ  Ｋ６２５３に準拠し、デュロメータ硬さ試験を行った。その結果、表皮層のショアＡ硬度は６０であり、粘着層のショアＡ硬度は０であった。
【００７３】
＜緩衝材の評価＞
得られた緩衝材は、表皮層の表面を指で触った際の感触がすべすべしており、全くべたつくものではなかった。一方、粘着層の表面を指で触った際の感触は非常に柔軟でべたべたとしており、強い粘着性を示していた。
【００７４】
この緩衝材の粘着層側を、図３、図４と同様にして、電子カセッテのＣＦＲＰ製の保護パネル表面に貼着したところ、全体に亘って密着し、全体を揺すってもずれたり剥離したりすることはなかった。しかし、緩衝材の隅角部を指でつまんでめくり上げたところ、緩衝材としての形状を維持したまま、その端部から容易に剥離していくことができ、剥離作業が容易であると共に、剥離した緩衝材の再貼着も容易に可能であった。
【００７５】
この緩衝材付きの保護パネルを図５に示すように電子カセッテに設置し、その上に横臥したところ、全くベタツキを感じることはなく、また、体重が負荷しても過度に変形してしまうことなく、表皮層側から適度に弾性変形し、ソフトな感触で不快な硬質感や違和感もなく良好な使用感を有していた。
【００７６】
（実施例２）
表皮層と粘着層の厚みが、図２に示すように、ほぼ等しくなるように形成した以外、実施例１と同一の方法により緩衝材を製造した。
【００７７】
得られた緩衝材の全体の厚みは４．０ｍｍであり、そのうち表皮層の厚みは２．０ｍｍであった。
【００７８】
また、各層の硬度を実施例１と同様に測定した結果、表皮層のショアＡ硬度は４５であり、粘着層のショアＡ硬度は０であった。
【００７９】
＜緩衝材の評価＞
得られた緩衝材は、実施例１と同様、表皮層の表面を指で触った際の感触がすべすべしており、全くべたつくものではなかった。一方、粘着層の表面を指で触った際の感触は非常に柔軟でべたべたとしており、強い粘着性を示していた。
【００８０】
この緩衝材の粘着層側を、図３、図４と同様にして、電子カセッテのＣＦＲＰ製の保護パネル表面に貼着したところ、全体に亘って密着し、全体を揺すってもずれたり剥離したりすることはなかった。しかし、緩衝材の隅角部を指でつまんでめくり上げたところ、緩衝材としての形状を維持したまま、その端部から容易に剥離していくことができ、剥離作業が容易であると共に、剥離した緩衝材の再貼着も容易に可能であった。
【００８１】
この緩衝材付きの保護パネルを図５に示すように電子カセッテに設置し、その上に横臥したところ、実施例１に比べて柔軟な感触はやや劣るものの、全くベタツキを感じることはなく、また、体重が負荷しても過度に変形してしまうことはなかった。
【００８２】
（参考例）
表皮層の厚みよりも粘着層の厚みが小さくなるように形成した以外、実施例１と同一の方法により緩衝材を製造した。
【００８３】
得られた緩衝材の全体の厚みは２．５ｍｍであり、そのうち表皮層の厚みは２．０ｍｍであった。
【００８４】
また、各層の硬度を実施例１と同様に測定した結果、表皮層のショアＡ硬度は６０であり、粘着層のショアＡ硬度は０であった。
【００８５】
＜緩衝材の評価＞
得られた緩衝材は、実施例１と同様、表皮層の表面を指で触った際の感触がすべすべしており、全くべたつくものではなかった。一方、粘着層の表面を指で触った際の感触は非常に柔軟でべたべたとしており、強い粘着性を示していた。
【００８６】
この緩衝材の粘着層側を、図３、図４と同様にして、電子カセッテのＣＦＲＰ製の保護パネル表面に貼着したところ、全体に亘って密着し、全体を揺すってもずれたり剥離したりすることはなかった。しかし、緩衝材の隅角部を指でつまんでめくり上げたところ、緩衝材としての形状を維持したまま、その端部から容易に剥離していくことができ、剥離作業が容易であると共に、剥離した緩衝材の再貼着も容易に可能であった。
【００８７】
この緩衝材付きの保護パネルを図５に示すように電子カセッテに設置し、その上に横臥したところ、ベタツキを感じることはなかったものの、硬い感触であり、不快感が感じられた。
【符号の説明】
【００８８】
１：緩衝材
１１：粘着層
１２：表皮層
２：電子カセッテ
２１：筐体
２２：開口
２３：保護パネル
２４：放射線検出パネル
Ｍ：マーカー
【図１】
2014163904.tif 000003
【図２】
2014163904.tif 000004
【図３】
2014163904.tif 000005
【図４】
2014163904.tif 000006
【図５】
2014163904.tif 000007
【図６】
2014163904.tif 000008
【図７】
2014163904.tif 000009